(57)【特許請求の範囲】
【請求項１】
ゴムラテックスに酸性処理カーボンブラックとポリビニルアルコールとを配合した帯電防止性ゴムラテックス組成物。
【請求項２】
ゴムラテックスに酸性処理カーボンブラックとポリエーテル変性シリコーンとを配合した帯電防止性ゴムラテックス組成物。
【請求項３】
請求項１または請求項２のいずれかに記載の帯電防止性ゴムラテックス組成物を用い加熱成型してなる帯電防止性ゴム手袋。
【発明の詳細な説明】
【０００１】
【発明の属する技術分野】
本発明は、静電気障害を防ぐための帯電防止性ゴムラテックス組成物および帯電防止性ゴム手袋に関するものである。
【０００２】
【従来の技術】
ゴム製手袋は、ゴムラテックスに硫黄、酸化亜鉛等の加硫剤または架橋剤、加硫促進剤、老化防止剤、顔料、増粘剤を加えたものを、手袋用型（または手袋基材）に対して凝固法・感熱法にて浸漬もしくは塗布加工し、加熱処理した後に、製品離型およびリーチングすることにより製造している。なおその際に、静電気障害対策として、界面活性剤、可塑剤等を皮膜層に練り込むことにより導電性を導入し、表面抵抗率、体積抵抗率を×１０９より小さい値まで下げるようにしている。
【０００３】
【発明が解決しようとする課題】
しかしながら、上記したように皮膜層に界面活性剤、可塑剤等を内添加しても、リーチング中や油・溶剤の取扱い作業中に抽出され易く、低い抵抗率を維持することは困難である。また抵抗率は湿度に左右されるため、冬場の静電気が発生しやすい低湿度時期などには帯電防止効果が不十分となる。
【０００４】
そこで、帯電防止剤として近年広く使用されているカーボンブラックを皮膜層に練り込むことが考えられる。カーボンブラックは比較的少ない添加量で抵抗率を下げることが可能であり、同一の添加量では、ＤＢＰ（ｄｉｂｕｔｙｌ  ｐｈｔｈａｌａｔｅ）吸油量または比表面積のより大きなカーボンブラックが抵抗率低下効果がより大きいことは周知である。
【０００５】
ところが、大きな帯電防止効果を得るためにカーボンブラックの添加量を多くすると、手袋皮膜が硬くなって屈曲性がなくなり、物を掴みにくい、といった作業性の問題が発生する。また、カーボンブラックはラテックスへ添加後の安定性が悪く、比較的短期間で凝集物もしくはゲル状になってしまう、といった加工性の問題がある。
【０００６】
本発明は上記問題を解決するもので、帯電防止剤としてのカーボンブラックをゴムラテックス中で長期間、安定に保持できるとともに、少ないカーボンブラック添加量で効果的に抵抗率を低下できる帯電防止性ゴムラテックス組成物、およびそれを用いた帯電防止性ゴム製手袋を提供することを目的とする。
【０００７】
【課題を解決するための手段】
上記課題を解決するために本発明は、ゴムラテックスに酸性処理カーボンブラックと、ポリビニルアルコールまたはポリエーテル変性シリコーンを配合した帯電防止性ゴムラテックス組成物としたものであり、酸性処理カーボンブラックを配合したことで、この組成物より作製される手袋の皮膜の抵抗率を低下できるのはもちろん、組成物の状態でカーボンブラックの凝集物化、ゲル化を生じることなく長期間、貯蔵可能となる。
【０００８】
またポリビニルアルコールまたはポリエーテル変性シリコーンを配合したことで、酸性処理カーボンブラックの添加量を低減して、皮膜に柔軟性を持たせることができる。ポリビニルアルコールの添加量はゴムラテックス１００重量部に対して約１〜２０重量部、特に５重量部以下が適切であり、これより多いとフィルム強度が不十分になる。ポリエーテル変性シリコーンの添加量はゴムラテックス１００重量部に対して約０.１〜５重量部、特に０．５重量部以下が適切であり、これより多いとコンパウンドの安定性が不十分になり、凝集物の発生、ゲル化を起こすことがある。
【０００９】
本発明に使用されるゴムラテックスは、天然ゴム、イソプレン、クロロプレン、アクリル酸エステル、スチレン−ブタジエン共重合体、アクリロニトリル−ブタジエン共重合体、ウレタン、ブチルゴム、ポリブタジエンゴム、シリコーンゴム、等の単独重合体、あるいは共重合体、あるいは１０重量％以下のカルボキシル変性基等をもつ共重合体のラテックスをブレンドし、周知の架橋剤、加硫促進剤、老化防止剤、増粘剤、有機あるいは無機の充填剤、可塑剤等を添加したものである。従来より手袋に用いられている範囲の重合度、混合割合、添加剤の添加量が使用可能である。
【００１０】
上記した天然ゴムなる語句は、天然ゴム単独だけでなく、天然ゴム−メチルメタクリレート共重合体やエポキシ化変性天然ゴム共重合体等のラテックスを意味する。またアクリル酸エステルなる語句は、ｎ−ブチルアクリレート、ｎ−ブチルメタクリレート、ｉｓｏ−ブチルアクリレート、ｉｓｏ−ブチルメタクリレート、エチルアクリレート、エチルメタクリレート、２−エチルヘキシルアクリレート、２−エチルヘキシルメタクリレート、ｉｓｏ−プロピルアクリレート、ｉｓｏ−プロピルメタクリレート等の単独重合体、又は共重合体を意味し、アクリロニトリル、メチルメタクリレート、アリルメタクリレート、Ｎ−メチロールアクリルアミド、アクリル酸、メタクリル酸等を含んだ共重合体を包含する。
【００１１】
酸性処理カーボンブラックは、カーボンブラック表面に気相酸化や液相酸化等の酸化処理によって酸素官能基、たとえばフェノール基、カルボニル基、カルボキシル基、ラクトンを付与したｐＨ＜７のものである。ＤＢＰ吸油量が大きいほど、少ない添加量で効果的に抵抗率を下げることができる。
【００１２】
ポリビニルアルコールは、完全ケン化物であっても部分ケン化物であってもよく、シラノール、カルボキシル、チオール変性された部分を有していてもよい。ポリエーテル変性シリコーンはたとえば、ポリシロキサンが５重量％以下である、エチレンオキサイドとプロピレンオキサイドとの共重合体を使用できる。好ましくはエチレンオキサイドとプロピレンオキサイドとの割合が５０重量％／５０重量％〜４０重量％／６０重量％の割合のものである。
【００１３】
【発明の実施の形態】
以下、本発明の実施の形態を、実施例を挙げて説明する。
（実施例１〜７）
表１に示すように、配合１または配合２のゴムラテックスに、酸性処理カーボンブラック（ＣＢと記す）２０重量部を添加したコンパウンド  、更にポリエーテル変性シリコーン（ＴＰＡ４３８０，東芝シリコーン（株）／ＴＰＡと記す））０．１２重量部を添加したコンパウンド、第１のポリビニルアルコール（ＰＶＡ１１７，クラレ（株），ケン化度９５−９９ｍｏｌ％，重合度１７００／ＰＶＡ（Ｉ）  と記す）１重量部を添加したコンパウンド、第２のポリビニルアルコール（ＰＶＡ２１７，クラレ（株），ケン化度７６−８９ｍｏｌ％，重合度１７００／ＰＶＡ（ＩＩ）と記す）１重量部を添加したコンパウンド、をそれぞれ個別に調製した。
【００１４】
配合１および配合２は下記の通りであり、実施例１，実施例２および６，実施例３および７，実施例４，実施例５の酸性処理カーボンブラックはそれぞれ、カルボキシル、カルボニル、ラクトン、およびフェノール官能基を有している。
【００１５】
〔配合１〕
ＮＢＲラテックス（日本ゼオン（株）Ｌｘ５５０  ）１００重量部
Ｇ−１５（花王（株）アニオン系乳化剤）    ０．２重量部
コロイド硫黄                              １．５重量部
酸化亜鉛                                  １．５重量部
加硫促進剤（ジチオカルバメート系）        ０．５重量部
老化防止剤（ビスフェノール系）            ０．５重量部
顔料                                          適量
増粘剤（ポリアクリル酸エステル系）            適量
〔配合２〕
ＮＲラテックス                            １００重量部
Ｇ−１５（花王（株）アニオン系乳化剤）    ０．２重量部
コロイド硫黄                              １．０重量部
酸化亜鉛                                  ０．８重量部
加硫促進剤（ジチオカルバメート系）        ０．３重量部
老化防止剤（ビスフェノール系）            ０．５重量部
顔料                                          適量
増粘剤（アルギン酸ソーダ）                    適量
（比較例１〜５）
表１に示す配合のゴムラテックス、酸性処理していない未処理カーボンブラックを使用して、比較例１〜５のコンパウンドを調製した。
（試験）
実施例１〜７、比較例１〜５のコンパウンドをそれぞれ反応容器に入れ、液温３０℃の水浴中、スリーワンモーター攪拌機にて１２０ｒｐｍ攪拌して、凝集物およびゲル化の有無で安定性を試験した。結果は表１に示す
【００１６】
【表１】
0003587820.tif 000002
表１からわかるように、比較例１〜５の各コンパウンドは全て２日後にゲル化を起こしたのに対し、実施例１〜７の各コンパウンドは１週間経過後も凝集物、ゲル化を生じず、非常に安定であった。ポリエーテル変性シリコーン（ＴＰＡ）、ポリビニルアルコール（ＰＶＡ（Ｉ）  ）、ポリビニルアルコール（ＰＶＡ（ＩＩ））の添加は安定性を損なわなかった。
（実施例８）
表２に示すように、配合１のゴムラテックスに、実施例２で用いたのと同一の酸性処理カーボンブラック（ＣＢ）をそれぞれ１０、２０、３０、４０重量部添加したコンパウンド  、酸性処理カーボンブラック２０重量部とポリエーテル変性シリコーン（ＴＰＡ）０．１２重量部とを添加したコンパウンド、酸性処理カーボンブラック２０重量部とポリビニルアルコール（ＰＶＡ（Ｉ）  ）１重量部とを添加したコンパウンド、酸性処理カーボンブラック２０重量部とポリビニルアルコール（ＰＶＡ（ＩＩ））１重量部とを添加したコンパウンド、計７種類のコンパウンドをそれぞれ個別に調製した。
【００１７】
調製した各コンパウンド（１０００ｇ）に、６０℃に予熱し凝固剤（メタノール１００重量部：硝酸カルシウム５０重量部）に浸漬した陶器製型を浸漬し、この陶器製型を引き上げ上向きにして７５℃×６０分間、次いで１２０℃×６０分間の加熱処理を行ない、充分に冷却してから反転離型、３０℃×１時間のリーチング、７５℃×２０分間の乾燥を経て、手袋を作製した。
（実施例９）
実施例３で用いたのと同一の酸性処理カーボンブラックを使用した以外は実施例８と同様にしてコンパウンドを調製し、各コンパウンドより手袋を作製した。
（実施例１０）
配合２を使用した以外は実施例８と同様にしてコンパウンドを調製し、各コンパウンドより手袋を作製した。
（実施例１１）
配合２を使用した以外は実施例９と同様にしてコンパウンドを調製し、各コンパウンドより手袋を作製した。
（比較例６）
酸性処理カーボンブラックを添加しない４種類のコンパウンド、すなわち、配合１よりなるコンパウンド、配合１にＴＰＡ＝０．１２重量部、ＰＶＡ（Ｉ）  ＝１重量部、またはＰＶＡ（ＩＩ）＝１重量部を添加したコンパウンドを調製し、各コンパウンドより手袋を作製した。
（比較例７）
酸性処理カーボンブラックを添加しない４種類のコンパウンド、すなわち、配合２よりなるコンパウンド、配合２にＴＰＡ＝０．１２重量部、ＰＶＡ（Ｉ）  ＝１重量部、またはＰＶＡ（ＩＩ）＝１重量部を添加したコンパウンドを調製し、各コンパウンドより手袋を作製した。
（試験）
実施例８〜１１，比較例６，７で作製した各手袋より１０ｃｍ×１０ｃｍの試験片を切り取り、湿度４７％、室温２４℃の条件下、表面方向の抵抗率である表面抵抗率（Ω／ｓｑ）、及び体積方向の抵抗率である体積抵抗率（Ω・ｃｍ）をＭｏｎｒｏ  Ｅｌｅｃｔｒｏｎｉｃｓ，  Ｍｏｄｅｌ  ２７２Ａ測定機で測定した。また、手袋１枚あたり４枚の試験片をダンベル３号で打ち抜き、ＪＩＳ  Ｋ  ６３０１に準拠して１００％モジュラスを測定した。結果は表２に示す。抵抗率が低い程、電気伝導性に優れ、帯電防止効果が大きいと評価する。１００％モジュラス値が低いほど柔軟であると評価する。
【００１８】
【表２】
0003587820.tif 000003
表２からわかるように、実施例８、実施例９、実施例１０、実施例１１において、酸性処理カーボンブラックの添加量が増加するにしたがい、表面抵抗率及び体積抵抗率が下がり帯電防止効果が大きくなる一方、１００％モジュラスが上がり被膜が硬くなっている。
【００１９】
配合１を使用した実施例８、実施例９においては、酸性処理カーボンブラック２０重量部と、ＴＰＡ＝０．１２重量部、ＰＶＡ（Ｉ）  ＝１重量部、またはＰＶＡ（ＩＩ）＝１重量部とを添加したコンパウンドからの手袋の表面抵抗率及び体積抵抗率は、酸性処理カーボンブラックを約４０重量部添加したコンパウンドからの手袋とほぼ同等の値であるが、１００％モジュラス値がかなり低くなっている。
【００２０】
同様に、配合２を使用した実施例１０、実施例１１においては、酸性処理カーボンブラック２０重量部と、ＴＰＡ＝０．１２重量部、ＰＶＡ（Ｉ）  ＝１重量部、またはＰＶＡ（ＩＩ）＝１重量部とを添加したコンパウンドからの手袋の表面抵抗率及び体積抵抗率は、酸性処理カーボンブラックを約３０重量部添加したコンパウンドからの手袋とほぼ同等の値であるが、１００％モジュラス値がかなり低くなっている。
【００２１】
比較例６、比較例７においては、ＴＰＡ＝０．１２重量部、ＰＶＡ（Ｉ）  ＝１重量部、またはＰＶＡ（ＩＩ）＝１重量部を添加しても、表面抵抗率，体積抵抗率，１００％モジュラス値は非添加時とほとんど同じであり、ＴＰＡ、ＰＶＡ（Ｉ）  、またはＰＶＡ（ＩＩ）の単独添加では、つまり酸性処理カーボンブラックを添加しない場合には、抵抗率は低下しないことがわかる。
（実施例１２）
手袋用型にシームレスナイロン編手袋を基材として装着し、実施例２のコンパウンド（配合１、酸性処理カーボンブラック２０重量部、ＰＶＡ（ＩＩ）１重量部）を塗布し、７５℃×６０分間、次いで１２０℃×６０分間の熱処理を行ない、室温まで冷却した後に、手袋用型から取り外し、３０℃×６０分間の温水リーチング、７５℃×４０分間の乾燥を経て、裏布付のゴム製手袋を作製した。
（実施例１３）
手袋用型に、導電性繊維と非導電性繊維とを混合して編成したシームレス混ナイロン編手袋（サンダーロンＳＳ−Ｎ糸（日本蚕毛（株）製導電性繊維）とナイロン糸とを２：１の割合で織り込んだ手袋）を被せ、凝固剤に浸漬してから実施例２のコンパウンド（配合１、酸性処理カーボンブラック２０重量部、ＰＶＡ（ＩＩ）１重量部）に浸漬し、引き上げた後、７５℃×６０分間、次いで１２０℃×６０分間の熱処理を行なった。室温まで冷却した後に手袋用型から取り外し、３０℃×６０分間の温水リーチング、７５℃×４０分間の乾燥を経て、裏布付のゴム製手袋を作製した。
（試験）
実施例１２および実施例１３の各手袋について、上述したのと同様にして、表面抵抗率（Ω／ｓｑ）および体積抵抗率（Ω・ｃｍ）を測定した。結果を表３に示す。
【００２２】
【表３】
0003587820.tif 000004
表３からわかるように、実施例１２、実施例１３で作製した裏布付手袋でも、表面抵抗率及び体積抵抗率は×１０９  より低い値を示し、従来より目標としていた帯電防止効果が得られた。
【００２３】
なお、上記した各実施例は単なる例示であり、本発明を限定する意図のものではない。重量部なる語句は質量部と読み替えることができる。
【００２４】
【発明の効果】
以上のように本発明によれば、帯電防止性ゴムラテックス組成物に帯電防止剤として配合するカーボンブラックに酸性処理物を用いることで、組成物状態で比較的長期間貯蔵してもカーボンブラックの凝集、ゲル化が生じず、安定した加工が可能となる。酸性処理カーボンブラックに加えてポリビニルアルコールあるいはポリエーテル変性シリコーンを添加することで、所望の抵抗率までの酸性処理カーボンブラックの添加量を単独添加時よりも抑えて、手袋被膜を柔軟にすることができ、作業性の向上を実現できる。